(57)【要約】【課題】本件発明は、中空シリカ微粒子の凝集を抑制すると共に、膜厚を均一にすることができ、白曇りや色ムラを抑制して高い反射防止性能を実現することができる反射防止膜等を提供することを目的とする。【解決手段】上記目的を達成するため、シリカから成る外殻部１３１ａ内に中空部１３１ｂを備えたコアシェル構造を有する平均粒径Ｄ５０は１００ｎｍ以下であり、且つ、当該一次粒子の粒径分布が±１５％以内の中空シリカの一次粒子１３１の外表面を樹脂被膜１３２により被覆した複合粒子１３０が、樹脂被膜１３２により互いに結着された層であって、基材２０の二次元面方向において、一次粒子１３１が樹脂被膜１３２を介して所定の間隔を空けて規則的に配列されており、互いに結着された複合粒子１３０間に空隙部１３３が設けられた中空シリカ層を備えることを特徴とする反射防止膜等を提供する。【選択図】図２
2014041169.tif 000002
【特許請求の範囲】
【請求項１】
基材上に設けられる反射防止膜であって、
シリカから成る外殻部内に中空部を備えたコアシェル構造を有する中空シリカの一次粒子の外表面を樹脂被膜により被覆した複合粒子が、当該樹脂被膜により互いに結着された中空シリカ層を備え、
当該中空シリカの一次粒子の平均粒径Ｄ５０は１００ｎｍ以下であり、且つ、当該一次粒子の粒径分布が±１５％以内であり、
当該基材の二次元面方向において、中空シリカの一次粒子が当該樹脂被膜を介して所定の間隔を空けて規則的に配列されており、互いに結着された複合粒子間に空隙部が設けられたものであること、
を特徴とする反射防止膜。
【請求項２】
前記中空シリカ層は、複数の複合粒子が局所的に集合したクラスターの集合体から成り、
各クラスター内において前記中空シリカの一次粒子は所定の間隔に配列されている請求項１に記載の反射防止膜。
【請求項３】
中空シリカの一次粒子の平均粒径をＲとしたときに、前記基材の二次元平面方向における前記中空シリカの一次粒子の配列パターンは、下記式（１）で表される固有周期（ｄ）を有する請求項２に記載の反射防止膜。
【数１】
2014041169.tif 000007
【請求項４】
前記高分子樹脂の熱変形温度は、摂氏２００度以下である請求項１〜請求項３のいずれか一項に記載の反射防止膜
【請求項５】
前記中空シリカ層は、湿式成膜法により成膜された後、前記高分子樹脂の熱変形温度以上の温度で少なくとも１０分以上加熱処理が施されて得られた層である請求項１〜請求項４のいずれか一項に記載の反射防止膜。
【請求項６】
前記中空シリカ層と前記基材との間、又は、前記中空シリカ層の表面に機能層を備える請求項１〜請求項５のいずれか一項に記載の反射防止膜。
【請求項７】
請求項１〜請求項６のいずれか一項に記載の反射防止膜を備えることを特徴とする光学素子。
【請求項８】
反射防止膜を製造するための反射防止膜の製造方法であって、
シリカから成る外殻部内に中空部を備えたコアシェル構造を有する中空シリカの一次粒子の外表面を樹脂被膜により被覆した複合粒子を含む塗布液を調製する塗布液調製工程と、
当該塗布液を基材上に塗布して塗布膜を形成する塗布膜形成工程と、
当該塗布膜が形成された基材を当該高分子樹脂の熱変形温度以上の温度で所定の時間加熱する加熱工程とを備え、
これらの工程を経ることにより、当該基材の二次元面方向において、中空シリカの一次粒子が当該樹脂被膜を介して所定の間隔を空けて規則的に配列されており、互いに結着された複合粒子間に空隙部が設けられた中空シリカ層を形成することを特徴とする反射防止膜の製造方法。
【請求項９】
前記塗布膜形成工程の前に、中空シリカの一次粒子の外表面を高分子樹脂で被覆して、前記複合粒子を形成する工程を備える請求項８に記載の反射防止膜の製造方法。
【発明の詳細な説明】
【技術分野】
【０００１】
本件発明は、光学干渉作用を利用して入射光の反射を防止する光学素子上に形成された反射防止膜、当該反射防止膜を備える光学素子及び当該反射防止膜の製造方法に関する。
【背景技術】
【０００２】
光学機器を構成するレンズ、プリズム等の光学素子基材の表面には、光透過率を向上させることを目的として、反射防止膜が設けられる。反射防止膜では、主として、光学干渉作用を利用して入射光の反射を抑制している。単層から成る反射防止膜の場合、入射光の一部は反射防止膜の表面及び反射防止膜と基材との界面で反射する。反射防止膜の光学膜厚が入射光波長λの１／４である場合、界面反射光の位相は表面反射光の位相に対して反転し、光学干渉作用によって表面反射光と界面反射光とが互いに打ち消される。入射媒質が空気である場合、基材の屈折率をｎ（ｓｕｂ）とすると、反射防止膜の屈折率が（√ｎ（ｓｕｂ））であるとき、波長λの入射光に対する反射率を０％にすることができる。しかしながら、このような設計では、狭い帯域（設計中心波長近辺）での低反射率を確保することしかできない。
【０００３】
従って、反射率が低く、且つ、広帯域の反射防止膜を作製するには、屈折率が異なる複数の層を組み合わせた多層膜にする必要がある。この多層膜と空気との界面に配置される低屈折率層として、一般に無機材料を用いた蒸着膜が採用されており、具体的には、屈折率が１．３８程度のフッ化マグネシウム膜、又は屈折率が１．４９のシリカ膜が採用される。反射防止膜の性能はこの空気との界面に配置される低屈折率層の屈折率に大きく左右され、その屈折率が低ければ低いほど反射防止性能は高くなる。しかしながら、蒸着法で成膜材料として使用できる材料には限りがあり、蒸着膜によって更なる低屈折率化を図るのは困難であった。そこで、近年では、空気を膜に取り込むことが可能な湿式成膜材料の開発が進み、湿式成膜法により１．１５〜１．３５の低屈折率層が実現されている。
【０００４】
以上のような観点から、例えば、特許文献１には、湿式成膜法により中空微粒子を用いて成膜することにより屈折率を１．２０〜１．５０とした低屈折率層から成る反射防止膜が提案されている。特許文献１では、成膜材料として中空微粒子を採用し、層内に空隙を導入することにより層の低屈折率化を図っている。また、中空微粒子を第１バインダーで相互に結合すると共に、当該中空微粒子間の空隙を第２バインダーで４０％以上充填させることにより、耐久性を向上するものとしている。
【０００５】
また、特許文献２には、反射防止膜の広帯域化を図るために、単層基材側から順に緻密層及びシリカエアロゲル多孔質層を備えた二層構造の反射防止膜が開示されている。この特許文献２に開示の反射防止膜では、光学膜厚に対して、屈折率を基材から媒質側に滑らかな階段状に変化させることにより、各層の界面で生じる界面反射光を利用して表面反射光を相殺し、入射光の波長が広帯域に亘り、優れた反射防止効果を発揮することができるとしている。
【先行技術文献】
【特許文献】
【０００６】
【特許文献１】特許第４３７８９７２号公報
【特許文献２】特開２００６−２１５５４２号公報
【非特許文献】
【０００７】
【非特許文献１】「第３５回光学シンポジウム予稿集」、(社)応用物理学会分科会  日本光学会主催、２０１０年７月、Ｐ６７−Ｐ７０
【発明の概要】
【発明が解決しようとする課題】
【０００８】
しかしながら、前述のシリカ微粒子を用いた反射防止膜は白曇りや色ムラなどが発生しやすいという問題があった。上述した光学的な干渉作用により、入射光の反射を抑制するには、粒径が１００ｎｍ以下のシリカ微粒子を用いる必要がある。粒径が１００ｎｍを超える場合、入射光がシリカ微粒子で散乱してしまい、上記反射防止膜の白曇りの原因となる。また、粒径が１００ｎｍ以下のシリカ微粒子（一次粒子）を用いた場合であっても、シリカ微粒子同士が凝集して粒径が１００ｎｍ以上の二次凝集粒子を形成した場合には、白曇りが生じる場合がある。
【０００９】
また、シリカ微粒子を含む塗工液を調製して湿式成膜法により薄膜を成膜した場合、蒸着法やスパッタリング法等の乾式成膜法により薄膜を成膜した場合と比較すると、膜厚にバラツキが生じやすくなる。膜厚のバラツキは、入射光の干渉条件のバラツキとなり、色ムラとなって外観に現れる。膜厚のバラツキを抑制するには、粒径の均一なシリカ微粒子を用いて、塗工液中又は塗工膜中のシリカ微粒子の分散を均一にする必要がある。しかしながら、上述した通り、粒径が１００ｎｍ以下の上記シリカ微粒子を用いた場合、二次凝集粒子を形成しやすい。このため、塗工液中又は塗工膜中でシリカ微粒子同士が凝集してしまい、塗工膜内にシリカ微粒子を均一に分散させるのは困難であり、また、シリカ粒子の粒径に分布が生じる。
【００１０】
このような白曇りや色ムラが生じた場合、中空シリカを用いて低屈折率層を形成しても、意図した反射防止性能の向上につながらないばかりか、入射光の吸収率若しくは反射率が逆に高くなり、反射率が０％の反射防止膜を得ることは困難になる。
【００１１】
そこで、本件発明は、中空シリカ微粒子の凝集を抑制すると共に、膜厚を均一にすることができ、白曇りや色ムラを抑制して高い反射防止性能を実現することができる反射防止膜、当該反射防止膜を備えた光学素子及び反射防止膜の製造方法を提供することを目的とする。
【課題を解決するための手段】
【００１２】
そこで、本発明者等は、鋭意研究を行った結果、シリカから成る外殻部内に中空部を備えたコアシェル構造を有する中空シリカ粒子の一次粒子の該表面を高分子樹脂により被覆した複合粒子を用い、当該高分子樹脂により一次粒子同士が凝集するのを抑制すると共に、一次粒子を所定の間隔を空けて規則的に配列させることにより上記課題を達成するに到った。
【００１３】
本件発明に係る反射防止膜は、基材上に設けられる反射防止膜であって、シリカから成る外殻部内に中空部を備えたコアシェル構造を有する中空シリカの一次粒子の外表面を樹脂被膜により被覆した複合粒子が、当該樹脂被膜により互いに結着された中空シリカ層を備え、当該中空シリカの一次粒子の平均粒径Ｄ５０は１００ｎｍ以下であり、且つ、当該一次粒子の粒径分布が±１５％以内であり、当該基材の二次元面方向において、中空シリカの一次粒子が当該樹脂被膜を介して所定の間隔を空けて規則的に配列されており、互いに結着された複合粒子間に空隙部が設けられたものであることを特徴とする。
【００１４】
本件発明に係る反射防止膜において、前記中空シリカ層は、複数の複合粒子が局所的に集合したクラスターの集合体から成り、各クラスター内において前記中空シリカの一次粒子は所定の間隔に配列されていてもよい。
【００１５】
上記の場合、中空シリカの一次粒子の平均粒径をＲとしたときに、各クラスター内における中空シリカの一次粒子の配列パターンは、下記式（１）で表される固有周期（ｄ）を有することが好ましい。
【００１６】
【数１】
2014041169.tif 000003
本件発明に係る反射防止膜において、前記高分子樹脂の熱変形温度は、摂氏２００度以下であることが好ましい。
【００１７】
本件発明に係る反射防止膜において、前記中空シリカ層は、湿式成膜法により成膜された後、前記高分子樹脂の熱変形温度以上の温度で少なくとも１０分以上加熱処理が施されて得られた層であることが好ましい。
【００１８】
本件発明に係る反射防止膜において、前記中空シリカ層と前記基材との間、又は、前記中空シリカ層の表面に機能層を備えることが好ましい。
【００１９】
本件発明に係る光学素子は、上記のいずれかに記載の反射防止膜を備えることを特徴とする。
【００２０】
本件発明に係る反射防止膜の製造方法は、シリカから成る外殻部内に中空部を備えたコアシェル構造を有する中空シリカの一次粒子の外表面を樹脂被膜により被覆した複合粒子を含む塗布液を調製する塗布液調製工程と、当該塗布液を基材上に塗布して塗布膜を形成する塗布膜形成工程と、当該塗布膜が形成された基材を当該高分子樹脂の熱変形温度以上の温度で所定の時間加熱する加熱工程とを備え、これらの工程を経ることにより、当該基材の二次元面方向において、中空シリカの一次粒子が当該樹脂被膜を介して所定の間隔を空けて規則的に配列されており、互いに結着された複合粒子間に空隙部が設けられた中空シリカ層を形成することを特徴とする。
【００２１】
本件発明に係る反射防止膜の製造方法において、前記塗布膜形成工程の前に、中空シリカの一次粒子の外表面を高分子樹脂で被覆する工程を備えることが好ましい。
【発明の効果】
【００２２】
本件発明に係る反射防止膜では、平均粒径が１００ｎｍ以下であり、且つ、当該一次粒子の粒径分布が±１５％以内の粒度の揃った微粒の中空シリカを用いている。また、当該中空シリカの一次粒子の外表面は高分子樹脂により被覆されており、当該高分子樹脂により一次粒子同士が凝集するのを抑制されている。このため、中空シリカ層を構成する中空シリカの平均粒径が１００ｎｍ以下になるように保持することができ、入射光が中空シリカで散乱して中空シリカ層が白曇りするのを防止することができる。
【００２３】
また、本件発明に係る反射防止膜は、上述の通り微粒で粒度の揃った中空シリカの一次粒子により中空シリカ層を形成することができ、二次凝集粒子の形成が抑制されている。また、中空シリカの一次粒子は所定の間隔を空けて規則的に配列されている。このため、中空シリカ層の膜厚を均一にすることができ、層内における中空シリカの分布も均一なものとなる。従って、入射光の干渉条件にバラツキが生じるのを防止することができ、中空シリカ層の外観に色ムラが生じるのを抑制することができる。
【００２４】
さらに、本件発明では、中空シリカ層は中空シリカを用いて構成されており、且つ、中空シリカの一次粒子を高分子樹脂で被覆した複合粒子間には空隙部が設けられている。これらの中空部及び空隙部が中空シリカ層内に存在するため、より低い屈折率を有する低屈折率層を湿式成膜法により作製することができる。また、上述した通り、白曇りや色ムラが抑制されているため、反射防止性能の高い反射防止膜を湿式成膜法により簡易に得ることができる。
【００２５】
本件発明に係る光学素子によれば、上記反射防止膜を備えているため、当該光学素子に対する入射光の透過率を略１００％にすることができ、光学特性に優れた光学素子を得ることができる。
【００２６】
また、本件発明に係る反射防止膜の製造方法によれば、湿式成膜法により基材上に塗布膜を形成した後、加熱工程においいて当該塗布膜が形成された基材を中空シリカの一次粒子の外表面を被覆する高分子樹脂の熱変形温度以上の温度で所定の時間加熱することにより、中空シリカの一次粒子を所定の間隔を空けて規則的に配列させることができ、中空シリカの一次粒子同士が凝集するのを抑制し、上記白曇りや色ムラのない高い反射防止性能を有する反射防止膜を製造することができる。
【図面の簡単な説明】
【００２７】
【図１】本件発明に係る反射防止膜の層構成の一例を示す模式図である。
【図２】中空シリカ層の構成材料である中空シリカの構造を示す模式図（ａ）と、中空シリカ層の構成を示す模式図（ｂ）である。
【図３】実施例１で製造した反射防止膜の反射特性を示す図である。
【図４】実施例２で製造した反射防止膜の反射特性を示す図である。
【図５】実施例３で製造した反射防止膜の反射特性を示す図である。
【図６】実施例４で製造した反射防止膜の反射特性を示す図である。
【図７】比較例１で製造した反射防止膜の反射特性を示す図である。
【図８】比較例２で製造した反射防止膜の反射特性を示す図である。
【図９】比較例１で製造した反射防止膜の外観を示す図である。
【図１０】実施例１で製造した反射防止膜の走査型電子顕微鏡像（ａ）とその２次元フーリエ変換像（ｂ）である。
【図１１】比較例１で製造した反射防止膜の走査型電子顕微鏡像（ａ）とその２次元フーリエ変換像（ｂ）である。
【図１２】比較例２で製造した反射防止膜の走査型電子顕微鏡像（ａ）とその２次元フーリエ変換像（ｂ）である。
【図１３】実施例１で製造した反射防止膜の断面の走査型電子顕微鏡像である。
【発明を実施するための形態】
【００２８】
以下、図１及び図２を参照して本発明に係る反射防止膜、光学素子及び反射防止膜の製造方法の実施の形態を説明する。
【００２９】
１．反射防止膜１０及び反射防止膜１０の製造方法
本実施の形態では、図１に示す反射防止膜１０を例に挙げて説明する。図１に例示する反射防止膜１０は、基材２０上に無機下地層１１及び中間層１２を介して、中空シリカ層１３を備え、中空シリカ層１３上に機能層１４が設けられたものである。以下、本実施の形態では、図１に示す反射防止膜１０について、基材２０から順に各層の構成を説明すると共に、各層の成膜方法について説明する。但し、本件発明に係る反射防止膜は、中空シリカ層１３を備えるものであればよく、他の層構成は必ずしも備える必要はない。また、他の層構成は、適宜、変更することができる。
【００３０】
（１）基材２０
まず、反射防止膜１０が設けられる基材２０について説明する。本件発明では、当該反射防止膜１０が設けられる基材２０として光学素子基材を用いることができる。光学素子基材は、ガラス製であってもよいし、プラスチック製であってもよく、その材質に特に限定はない。例えば、レンズ、プリズム（色分解プリズム、色合成プリズム等）、偏光ビームスプリッター（ＰＢＳ）、カットフィルタ（赤外線用、紫外線用等）など各種の光学素子基材２０を用いることができる。
【００３１】
（２）無機下地層１１
次に、無機下地層１１について説明する。本実施の形態の反射防止膜１０において、基材２０と中空シリカ層１３との間に無機下地層１１を備えている事は本件発明の主旨を妨げるものではない。当該無機下地層１１は基材２０の表面に形成された無機材料から成る層であり、光学干渉層として機能する。光学干渉層とは、入射光に対する界面反射光の位相変化を所定の値とすべく、薄膜の特性マトリックスに基づいて、屈折率と光学膜厚とが所定の値になるように光学設計された光学薄膜をいう。無機下地層１１と、中空シリカ層１３とを積層した光学的多層構造とすることにより、反射防止膜１０を中空シリカ層１３のみから構成した場合よりも、より広帯域の入射光に対して、低屈折率を達成することが可能になる。
【００３２】
ここで、当該無機下地層１１を光学干渉層として機能させるという観点から、上記無機材料として屈折率が１．３５以上２．５以下の透明無機材料を用いることが好ましい。このような透明無機材料として、例えば、Ａｌ２Ｏ３、ＺｒＯ２＋Ａｌ２Ｏ３、ＳｉＮ、ＳｉＣ、ＳｉＯ、ＭｇＯ、Ｌａ２Ｏ３＋Ａｌ２Ｏ３、Ｙ２Ｏ３、Ｉｎ２Ｏ３＋ＳｎＯ２、Ｌａ２Ｔｉ２Ｏ７、ＳｎＯ２、Ｔａ２Ｏ５、ＨｆＯ２、ＺｒＯ２、ＣｅＯ２、ＷＯ３、ＺｒＯ２＋ＴｉＯ２、Ｔａ２Ｏ５、Ｔａ２Ｏ５＋ＺｒＯ２、Ｔａ２Ｏ５＋ＴｉＯ２、Ｔｉ３Ｏ５、Ｔｉ４Ｏ７、ＴｉＰｒ６Ｏ１１＋ＴｉＯ２、ＴｉＯ、ＴｉＯ２、Ｎｂ２Ｏ５、ＴｉＯ２＋Ｌａ２Ｏ３、Ｐｒ６Ｏ１１＋ＴｉＯ２、ＳｉＯ２、ＳｉＯxＮy、ＣｅＯ２、ＭｇＦ２、ＺｎＳ、ＹＦ３を挙げることができる。
【００３３】
また、無機下地層１１は、無機材料からなるサブ層（薄層）を１層以上積層した単層膜又は多層膜であってもよい。ここで、サブ層とは、無機下地層１１を構成する物理的な一層を指す。例えば、無機下地層１１を少なくとも１層以上のサブ層を積層した構成とし、各々のサブ層をそれぞれ光学干渉層として機能させることにより、当該反射防止膜１０の反射率を極めて低くすることができる。
【００３４】
無機下地層１１を単層膜とする場合であっても、多層膜とする場合であっても、各層の光学設計（屈.折率、光学膜厚の設計）は、通常の反射防止膜を設計する場合と同様にマトリクス法により行うことができる。無機下地層１１を構成するサブ層の積層数を増やすことにより、より高い反射防止性能をもつ反射防止膜１０を得ることができる。
【００３５】
より広帯域、且つ、より低反射の反射防止膜１０を得るには、各サブ層の光学膜厚を１５０ｎｍ以下とすることが好ましい。各サブ層の光学膜厚が１５０ｎｍを超える場合、必要のないリップルの多い設計となり当該反射防止膜１０の平均反射率を低く保つことができないため、好ましくない。
【００３６】
無機下地層１１（各サブ層）を成膜する際には、真空成膜法を採用することが好ましい。無機下地層１１を、真空成膜法により基材２０の表面に成膜することにより、無機下地層１１を基材２０の表面に対して強固に密着させることができる。真空成膜法として、物理蒸着法及び化学蒸着法のいずれも好適に用いることができる。物理蒸着法としては、真空蒸着法、スパッタ法、イオンプレーティング法、イオンビーム蒸着法を挙げることができる。また、化学蒸着法としては、ＣＶＤ法（プラズマＣＶＤ法を含む）を挙げることができる。これらの中でも、特に、真空蒸着法、スパッタ法、ＣＶＤ法を好適に採用することができる。これらの方法を採用することにより、１ｎｍ以上１５０ｎｍ以下の範囲の物理膜厚の無機下地層１１（若しくはサブ層）を精度よく成膜することができる。
【００３７】
（３）中間層１２
次に、中間層１２について説明する。本実施の形態の反射防止膜１０において、無機下地層１１と中空シリカ層１３との間に、密着層（及び光学干渉層）として機能する中間層１２を備えている事は本件発明の主旨を妨げるものではない。本実施の形態では、当該中間層１２として、中空シリカ層１３の層構成材料の一つであるバインダー（樹脂被膜１３２となる樹脂材料）との密着性が良好な有機金属化合物を主成分とし、中空シリカ層１３の層構成材料（中空シリカの一次粒子１３１、樹脂被膜１３２を構成する樹脂材料）を含む塗工液に対して濡れ性を有する層を採用している。このような中間層１２を設けることにより、後述する通り湿式成膜法により成膜される中空シリカ層１３を基材２０（又は無機下地層１１）に対して良好に密着させることができ、例えば、レンズ曲率の大きい小型のレンズ等についても基材２０上に中空シリカ層１３を良好に成膜することができる。
【００３８】
ここで、有機金属化合物とは、分子中に少なくとも一つの金属−炭素結合を有する化合物を指し、金属と有機基が金属−炭素の直接結合により結びついた化合物をいう。また、上記バインダーとの密着性が良好な有機金属化合物とは、主として、当該バインダーとの密着性の良好な有機基を有する有機金属化合物を指し、具体的には、メチル基、エチル基、ｎ-プロピル基、イソプロピル基、ブチル基、イソブチル基、ｔｅｒｔ-ブチル基、ヘキシル基、シクロヘキシル基、オクチル基、ノルボルニル基、イソノルボルニル基等のアルキル基、ビニル基、アリル基、プロペニル基、ブテニル基等のアルケニル基、フェニル基、トリル基等のアリール基、ベンジル基、フェニルエチル基等のアラルキル基、メトキシ基、エトキシ基、プロポキシ基、イソプロポキシ基、ブトキシ基、イソブトキシ基、ｔｅｒｔ-ブトキシ基などのアルコキシル基、その他としてアミド基、イミド基、ニトリル基、カルボニル基、カルボキシル基、ヒドロキシ基等を有する有機金属化合物を指す。例えば、これらの有機基を有する  中間層１２内において、これらの有機基が互いに化学的に結合（架橋重合）した高分子網目構造を形成していてもよい。
【００３９】
また、当該中間層１２を密着層としてだけではなく光学干渉層としても機能させる場合、当該中間層１２を構成する材料には、無機下地層１１又は基材２０との良好な密着性と、光学的に可視域で強い吸収を示さないことが求められる。これらの観点から、中間層１２を構成する有機金属化合物に含まれる金属元素は、２族の金属元素（Ｍｇ、Ｃａ、Ｂａ）、３族の金属元素（Ｙ）、ランタノイド（Ｌａ、Ｃｅ、Ｐｒ）、４族の金属元素（Ｔｉ、Ｚｒ、Ｈｆ）、５族の金属元素（Ｔａ、Ｎｂ）であることが好ましく、卑金属であるＩｎ、Ｇａ、Ｓｎ、半導体であるＳｉ等であってもよい。なお、Ｓｉは厳密には金属ではないが、有機ケイ素化合物は有機金属化合物に含まれるものとして一般に取り扱われている。従って、本実施の形態では、上述した有機基とこれらの元素（金属元素）から成る化合物を有機金属化合物と称するものとする。
【００４０】
これらの有機金属化合物の中でも、上記塗工液との濡れ性が良好な中間層１２を得ることができるという観点から、中間層１２を構成する有機金属化合物は、有機ケイ素化合物、又は、４族の金属元素を含む有機金属化合物であることが好ましく、有機ケイ素酸化物、又は、４族の金属元素を含む有機金属酸化物であることがより好ましい。これらの有機金属化合物は、材料自体において上記塗工液に対して濡れ性を有するか、或いは、中間層１２を成膜した後に、後述する表面処理を施すことにより当該塗工液に対する濡れ性を付与することができる。
【００４１】
ここで、上記塗工液との濡れ性を有するとは、当該中間層１２に対する上記塗工液の接触角が４５°未満であることをいい、当該接触角が低いほど、上記塗工液が中間層１２の表面に良く濡れ、中間層１２の表面にムラの無い、均一な中空シリカ層１３を成膜することができるようになる。これと同時に、中間層１２と中空シリカ層１３との密着性もより良好なものとすることができる。当該観点から、当該接触角は、３０°以下であることが好ましく、１０°以下であることが好ましく、５°以下であることがさらに好ましい。
【００４２】
また、中間層１２には、上記塗工液に対する濡れ性を向上するための表面処理が施されていることが好ましい。当該表面処理を中間層１２に施すことにより、中間層１２に対する上記塗工液の濡れ性をより良好にすることができる。具体的には、プラズマ処理、ＵＶ洗浄処理等を中間層１２の表面に施すことにより、中間層１２の表面の濡れ性を向上することができる。
【００４３】
例えば、中間層１２を真空成膜法により成膜した場合、チャンバーをリークせずに、アルゴンガス、水素ガス、ヘリウムガス、酸素ガス等を処理ガスとし、中間層１２の表面にプラズマを照射する方法を採用することができる。当該方法によれば、中間層１２を成膜する際に用いた真空成膜装置を用いて、成膜後、直ちに表面処理を施すことができるため好ましい。また、中間層１２の成膜後、大気圧プラズマ処理、ＵＶ洗浄処理等により、中間層１２の表面に濡れ性を向上してもよい。但し、中間層１２に対する上記塗工液の接触角は、表面処理の有無によらず、上述の範囲内であることが好ましい。
【００４４】
次に、中間層１２の物理膜厚について述べる。中間層１２の物理膜厚は、１ｎｍ以上１５０ｎｍ以下であることが好ましい。中間層１２の物理膜厚が１ｎｍ未満である場合、凹凸曲面を有するレンズ等を基材２０として採用した場合、このような凹凸曲面に対して、当該中間層１２を均一に、且つ、ムラ無く成膜することは困難である。その結果、中間層１２の表面に対して中空シリカ層１３を成膜することが困難になり、中間層１２を密着層として機能させることが困難になる。
【００４５】
一方、中間層１２の物理膜厚が１５０ｎｍを超える場合、光学干渉層としての中間層１２に要求される光学特性を満たすように膜設計を行うことが困難になる。すなわち、上記位相変化が適切な値となるように反射防止膜１０の光学設計を行うことが困難になり、その結果、反射防止膜１０の反射防止性能の低下を招く恐れがあるため好ましくない。当該観点から、中間層１２の物理膜厚は１２０ｎｍ以下であることがより好ましく、１００ｎｍ以下であることが更に好ましい。
【００４６】
中間層１２の屈折率は、１．３０以上２．３５以下の範囲内であることが好ましい。有機金属化合物膜を中間層１２とする場合、中間層１２の屈折率は概ね当該範囲内の値を示す。中間層１２の物理膜厚が３０ｎｍ以下である場合、当該中間層１２は、反射防止膜１０全体の光学特性に殆ど影響を及ぼさないため、中間層１２の屈折率は上記範囲内であれば、任意の値であってもよい。但し、この場合、中間層１２は光学干渉層としての機能はなくなり、密着層としてのみ機能することになる。
【００４７】
一方、中間層１２を密着層としてだけではなく、光学干渉層としても機能させる場合、中空シリカ層１３の屈折率をｎ（１）、基材２０を屈折率ｎ（ｓｕｂ）とした場合、中間層１２の屈折率ｎ（２）は下記式（ｉ）の関係を満たすことが好ましい。
【００４８】
【数２】
2014041169.tif 000004
【００４９】
中間層１２の屈折率ｎ（２）が、基材２０の屈折率ｎ（ｓｕｂ）と、中空シリカ層１３の屈折率ｎ（１）とに基づいて、上記範囲内となる場合、当該反射防止膜１０の光学的な層構成を中間層１２と中空シリカ層１３の二層構造とする場合であっても、当該反射防止膜１０の反射防止性能を極めて高いものとすることができる。なお、当該反射防止膜１０が無機下地層１１を備える場合には、中間層１２の屈折率や膜厚は、マトリクス法により光学特性を適宜設計することが好ましい。
【００５０】
次に、中間層１２の成膜方法について説明する。中間層１２を成膜する方法は特に限定されるものではない。例えば、上述真空成膜法の他、湿式成膜法を採用してもよい。
【００５１】
１）真空成膜法
真空成膜法により中間層１２を形成する場合、無機下地層１１において説明した方法と同様の方法を採用することができる。当該方法を採用することにより、膜厚の制御が容易であり、中間層１２の物理膜厚が１ｎｍ以上１５０ｎｍ以下となるように、中間層１２の物理膜厚を制御よく成膜することができる。従って、中間層１２を上述のように光学干渉層として機能させる場合、中間層１２の膜厚を精度よく制御することができるという観点から、当該真空成膜法を採用することが好ましい。
【００５２】
当該実施の形態の反射防止膜１０において、中間層１２を真空成膜法により成膜する際には、特に、化学蒸着法（ＣＶＤ法）を採用することが好ましい。化学蒸着法は、薄膜構成材料（中間層１２を構成する成分）の構成元素を含む化合物を原料ガスとし、当該原料ガスをチャンバー内に供給し、気相または基材表面での化学反応により薄膜を形成する方法である。本件発明では、薄膜構成材料として目的とする有機金属化合物の構成元素を含む化合物を原料ガスとする。ＣＶＤ法によれば、酸素ガスを導入しながら成膜することにより、酸素を含まない化合物を上記薄膜構成材料として用いた場合であっても、有機金属酸化物を主成分とする層を得ることができる。また、同じ薄膜構成材料を用いた場合であっても、導入する酸素ガスの量を原料ガスに対して適宜変化させる等、成膜条件を適宜調整することにより、中間層１２の屈折率を変化させることができる。中間層１２を光学干渉層として機能させる場合、膜厚及び屈折率の制御が容易であることから、化学蒸着法を採用することが好ましい。
【００５３】
また、中間層１２を化学蒸着法により成膜する際には、特に、プラズマＣＶＤ法を採用することが好ましい。プラズマＣＶＤ法によれば、上述したように、中間層１２を成膜した後、チャンバーをリークせずに中間層１２の表面にプラズマを照射して、中間層１２の表面の濡れ性を向上することができるため、濡れ性の良好な中間層１２を効率的に得ることができる。プラズマＣＶＤ法により、有機金属化合物を主成分とする中間層１２を成膜する際の層構成材料として、以下のものを用いることができる。
【００５４】
有機ケイ素化合物を主成分とする中間層１２を成膜する場合、有機ケイ素化合物の構成元素を含む化合物を上記薄膜構成材料として用いる。具体的には、薄膜構成材料として、アルキルシラン、アルコキシシラン、アルキルシラザン等を用いることができる。また、アルキルシランとして、具体的には、テトラメチルシラン（ＴＭＳ）等、アルコキシシランとして、ヘキサメチルジシロキサン（ＨＭＤＳＯ）、テトラエトキシシラン（ＴＥＯＳ）等、アルキルシラザンとしてヘキサメチルジシラザン（ＨＭＤＳ）等を用いることができる。また、これら以外にもトリメトキシシラン、トリプロポキシシラン、トリブトキシシラン、メチルジメトキシシラン、メチルジエトキシシラン、メチルジプロポキシシラン、メチルジブトキシシラン、エチルジメトキシシラン、エチルジエトキシシラン、エチルジプロポキシシラン、エチルジブトキシシラン、プロピルジメトキシシラン、プロピルジエトキシシラン、プロピルジプロポキシシラン、プロピルジブトキシシラン、ｉ-プロピルジメトキシシラン、ｉ-プロピルジエトキシシラン、ｉ-プロピルジプロポキシシラン、ｉ-プロピルジブトキシシラン、ブチルジメトキシシラン、ブチルジエトキシシラン、ブチルジプロポキシシラン、ブチルジブトキシシラン、ｉ-ブチルジメトキシシラン、ｉ-ブチルジエトキシシラン、ｉ-ブチルジプロポキシシラン、ｉ-ブチルジブトキシシラン、ｓ-ブチルジメトキシシラン、ｓ-ブチルジエトキシシラン、ｓ-ブチルジプロポキシシラン、ｓ-ブチルジブトキシシラン、フェニルジメトキシシラン、フェニルジエトキシシラン、フェニルジプロポキシシラン、フェニルジブトキシシラン、ジメチルメトキシシラン、ジメチルエトキシシラン、ジメチルプロポキシシラン、ジメチルブトキシシラン、メチルエチルメトキシシラン、メチルエチルエトキシシラン、メチルエチルプロポキシシラン、メチルエチルブトキシシラン、ジエチルメトキシシラン、ジエチルエトキシシラン、ジエチルプロポキシシラン、ジエチルブトキシシラン、メチルプロピルメトキシシラン、メチルプロピルエトキシシラン、メチルプロピルプロポキシシラン、メチルプロピルブトキシシラン、ジプロピルメトキシシラン、ジプロピルエトキシシラン、ジプロピルプロポキシシラン、ジプロピルブトキシシラン等を用いることができる。これらの薄膜構成材料を用いて、例えば、酸素ガスを導入しながらＣＶＤ法により基材２０上（若しくは無機下地層１１上）に中間層１２を成膜すると、有機ケイ素酸化物を主成分とする中間層１２を得ることができる。
【００５５】
例えば、ヘキサメチルジシロキサンを薄膜構成材料（原料ガス）とし、ＣＶＤ法により成膜した場合、導入する酸素ガスの量等に応じて、１．４以上１．６５以下の範囲内の屈折率を有する有機ケイ素酸化物膜を得ることができる。例えば、中空シリカ層１３の屈折率が１．１７以上１．２４以下の範囲内である場合、上記式（１）を満たす範囲内の屈折率を有する中間層１２を形成することができる。また、ヘキサメチルジシラザンを原料ガスとして用いた場合、中間層１２の表面の上記接触角を安定に維持することができ、塗工液に対する濡れ性が極めて良好になる。このため、中空シリカ層１３の成膜性及び密着性がより良好になるため好ましい。
【００５６】
４族の金属元素を有する有機金属化合物を主成分とする中間層１２を成膜する場合、４族の金属元素を有する有機金属化合物の構成元素を含む化合物を上記薄膜構成材料として用いることができる。具体的には、有機チタン化合物、有機ジルコニウム化合物等を用いることができ、有機チタン酸化物、有機ジルコニウム酸化物を用いることが好ましい。例えば、チタンイソプロポキシド（ＴＰＴ）、テトラプロキシチタン、松本製薬工業株式会社製のオルガニックチタン等を層構成材料として用いることにより、有機チタン化合物を主成分とする中間層１２を得ることができる。この場合、成膜後に熱処理を施すことにより、熱処理条件等に応じて、屈折率が１．７以上２．２５以下の範囲内の有機チタン化合物から成る中間層を得ることができる。また、松本製薬工業株式会社製のオルガニックジルコニア等を層構成材料として用いることにより、有機ジルコニウム化合物を主成分とする中間層１２を得ることができる。
【００５７】
２）湿式成膜法
次に、湿式成膜法について説明する。中間層１２を成膜する際に、湿式成膜法を採用する場合、ディップコート法、スピンコート法、スプレーコート法、ロールコーティング法、スクリーン印刷法を採用することができる。基材２０の形状、成膜する膜厚等に応じて、適宜、適切な手法を採用することができる。これらの方法は、従来公知の方法等を適宜採用することができる。例えば、エチルトリメトキシシラン、メチルトリメトキシシラン、メチルトリエトキシシラン、ヘキシルトリメトキシシラン、オクタデシルトリメトキシシラン、オクタデシルトリエトキシシラン、ビニルトリメトキシシラン、ビニルトリエトキシシラン、フェニルトリメトキシシラン、フェニルトリエトキシシラン、３−アミノプロピルトリエトキシシラン、３−メタクリロキシプロピルトリメトキシシラン、３−メタクリロキシプロピルトリエトキシシラン、Ｎ−（２−アミノエチル）−３−アミノプロピルトリメトキシシラン、３−クロロプロピルトリメトキシシラン、３−（Ｎ，Ｎ−ジグリシジル）アミノプロピルトリメトキシシラン、３−グリシドキシシプロピルトリメトキシシランやジメチルジメトキシシラン、ジメチルジエトキシシラン、ジフェニルジメトキシシラン、ジフェニルジエトキシシラン、メチルフェニルジメトキシシラン、メチルビニルジメトキシシラン、メチルビニルジエトキシシラン、３−グリシドキシプロピルメチルジメトキシシラン、３−アミノプロピルメチルジメトキシシラン、Ｎ−（２−アミノエチル）−３−アミノプロピルメチルジメトキシシラン、３−クロロプロピルメチルジメトキシシラン、３−クロロプロピルメチルジエトキシシラン、シクロヘキシルメチルジメトキシシラン、ヘプタデカフルオロデシルメチルジメトキシシラン、３−メタクリロキシプロピルジメトキシシラン、オクタデシルメチルジメトキシシラン等を用いることにより、有機ケイ素化合物から成る中間層１２を得ることができる。
【００５８】
その他、中間層１２を成膜する際には、上述した以外の方法についても適宜採用することができ、例えば、熱加水分解による方法や、原子層堆積装置（ＡＬＤ装置）等を用いて中間層１２を成膜してもよい。
【００５９】
（３）中空シリカ層１３
次に、中空シリカ層１３について説明する。本実施の形態において、中空シリカ層１３は、図２（ａ）に例示するように、中空シリカの一次粒子１３１の外表面を樹脂被膜１３２で被覆した複合粒子１３０が、当該樹脂被膜１３２により互いに結着された層であり、複合粒子１３０間には空隙部１３３が設けられている。
【００６０】
（ｉ）中空シリカの一次粒子１３１
まず、中空シリカの一次粒子１３１について説明する。本件発明において、中空シリカとは、シリカから成る外殻内に中空部を備えたコアシェル構造（バルーン構造）を有するバルーン構造（中空構造）を有するシリカを指し、一次粒子とはこのシリカの粒子が他の粒子と凝集していない状態にあるものを指す。具体的には、図２（ａ）に模式的に示すように、シリカから成る外殻部１３１ａと、この外殻部１３１ａに周囲が完全に囲まれた中空部１３１ｂとから構成されたシリカ粒子を指す。中空シリカ層１３の層構成材料として、このコアシェル構造を有する中空シリカの一次粒子１３１を主たる材料として採用することにより、中空シリカ層１３の屈折率をシリカ自体の屈折率（１．４８）よりも低減可能とした。また、シリカ粒子内に細孔を多数有する多孔質シリカの集合体から構成された多孔質シリカ層等と比較した場合、本件発明では、中空部１３１ｂが外殻部１３１ａにより完全に包囲された中空シリカを用いるため、シリカ粒子自体の強度が高く、耐久性に優れた膜を得ることができる。更に、シリカ粒子の内部に液体等が侵入しないため、湿式成膜法により成膜する場合であっても、シリカ内部の中空部が樹脂材料等により充填される恐れがなく、材料自体の空隙率を維持して、屈折率が増加するのを防止することができる。
【００６１】
平均粒径Ｄ５０：  当該中空シリカの一次粒子の平均粒径Ｄ５０は１００ｎｍ以下であることが求められ、８５ｎｍ以下であることが好ましく、６５ｎｍ以下であることがより好ましい。中空シリカの一次粒子１３１の平均粒径Ｄ５０が１００ｎｍを超える場合、入射光の散乱（ヘイズ）が発生する場合があり、上述した白曇りの原因になるため好ましくない。また、中空シリカの一次粒子１３１の平均粒径が１００ｎｍを超える場合、中空シリカ層１３の物理膜厚を数ｎｍ単位で精密に制御することが極めて困難になる。膜厚にバラツキが生じると、上述した色ムラの原因となるため好ましくない。一方、中空シリカの一次粒子１３１は、その平均粒径Ｄ５０は５ｎｍ以上であることが好ましい。中空シリカの一次粒子１３１の平均粒径Ｄ５０が５ｎｍ未満である場合、中空シリカ層１３内に中空シリカの一次粒子１３１の中空部１３１ｂ以外の空隙部１３３を設けることが困難になる。
【００６２】
粒径分布：  また、中空シリカの一次粒子１３１の粒径分布は±１５％以内であることが求められる。粒径分布はより狭いことが好ましく、例えば、±１０％以内であることがより好ましい。当該一次粒子の粒径分布が±１５％の範囲を超える場合においても、中空シリカ層１３の物理膜厚を精密に制御することが困難になり、膜厚にバラツキが生じ、上記色ムラの原因となるため好ましくない。また、中空シリカの一次粒子１３１の粒径分布がより狭い、粒度の揃った一次粒子１３１を用いることにより、後述するように、中空シリカ層１３内において一次粒子１３１をより均一に配列することが可能になる。
【００６３】
配列：  中空シリカ層１３内において、中空シリカの一次粒子１３１は、当該基材２０の二次元面方向において、当該樹脂被膜１３２を介して所定の間隔を空けて規則的に配列されている。本件発明では、粒径が小さく、粒度の揃った一次粒子１３１が基材２０の二次元面方向において、規則的に配列させることにより、中空シリカの層内の分布を均一なものとすることができ、且つ、膜厚のバラツキを抑制することができる。従って、中空シリカ層１３内において、中空シリカによって入射光の散乱が起こったり、入射光の干渉条件にバラツキが生じるのを防止して、中空シリカ層１３の白曇りや色ムラを防止することができる。
【００６４】
ここで、中空シリカ層１３を構成する中空シリカの一次粒子１３１の全てが等間隔に規則的に配列されていることが好ましい。しかしながら、現実には成膜技法上、中空シリカの一次粒子１３１を全て等間隔に規則的に配列させた膜を得るのは困難である。そこで、当該中空シリカ層１３は、複数の複合粒子１３０が局所的に集合したクラスターの集合体から成るものとし、各クラスター内において前記中空シリカの一次粒子が所定の間隔に配列されていてもよい。すなわち、互いに隣接する一次粒子１３１間の離間距離が全て等間隔ではなくとも、クラスター内において所定の規則性を持って一次粒子１３１が配列されていればよい。中空シリカ層１３０内において、中空シリカの一次粒子１３１がこのようにそれぞれのクラスター内において所定の間隔で、規則的に配列されることにより、膜厚のバラツキを抑制することができ、白曇りや色ムラのない透明な薄膜を得ることができる。なお、本件発明において、クラスターとは、互いに所定の間隔を持って規則的に配列された一次粒子１３１の集合体を指し、各クラスター内において互いに隣接する一次粒子１３１間の離間距離は等間隔であることが好ましい。また、この各クラスター内において互いに隣接する一次粒子１３１間の離間距離をａで表し、互いに隣接するクラスター間の離間距離をｂで表したときに、ａ＜ｂの関係が成立する。
【００６５】
ここで、中空シリカの一次粒子１３１の集合体の平均粒径をＲとしたときに、基材２０の二次元面方向において、上記各クラスター内の中空シリカの一次粒子１３１の配列パターンは、下記式（１）で表される固有周期（ｄ）を有することが好ましい。
【００６６】
【数３】
2014041169.tif 000005
【００６７】
（ｉｉ）樹脂被膜１３２
次に、中空シリカの一次粒子１３１の外表面を被覆すると共に、これらを互いに結着するバインダー材としても機能する樹脂被膜１３２について説明する。本件発明では、平均粒径Ｄ５０が１００ｎｍ以下であり、且つ、粒径分布が±１５％以内の粒度の揃った微粒の中空シリカを用いる。このため、当該中空シリカを用いて湿式成膜法により成膜した場合、塗工液中又は塗布膜中で中空シリカの一次粒子１３１同士が凝集して、その二次凝集粒子の粒径或いは粒径分布が上記範囲を超える恐れがある。しかしながら、本件発明では、当該中空シリカの一次粒子１３１の外表面を樹脂被膜１３２で被覆すると共に、当該樹脂被膜１３２を介して一次粒子１３１同士を互いに結着させることにより、中空シリカ層１３内において中空シリカの一次粒子１３１同士が凝集するのを抑制することができる。
【００６８】
樹脂被膜１３２を構成する樹脂材料（高分子樹脂）は、熱変形温度を有することが求められる。これにより、後述する製造方法を採用することで、中空シリカの一次粒子１３１を規則的に配列させることができ、当該一次粒子１３１の配列パターンを上記式（１）で表される固有周期（ｄ）を有するものとすることができるからである。なお、当該中空シリカ層１３の製造方法については、後述する。
【００６９】
具体的には、樹脂被膜１３２を構成する樹脂材料としては、例えば、エポキシ樹脂、アクリル樹脂、フッ素樹脂、シリコーン樹脂、シクロオレフィン樹脂（例えば、ＺＥＯＮＥＸ（登録商標）等或いはこれらの単量体化合物を挙げることができる。これらの樹脂材料は紫外線硬化性、常温硬化性、又は熱硬化性の化合物であることが好ましい。
【００７０】
（ｉｉｉ）空隙部１３３
本件発明において、中空シリカ層１３内には図２（ｂ）に示すように互いに結着された複合粒子１３０間に空隙部１３３が設けられる。中空シリカ層１３内に、中空シリカの一次粒子１３１に存在する中空部１３１ｂと共に、複合粒子１３０間に空隙部１３３を設けることにより、中空シリカ層１３内の空隙率を増加させ、当該中空シリカ層１３の屈折率をシリカ自体の屈折率よりも更に低くすることができ、より反射防止性能の高い反射防止膜を得ることができる。また、本件発明では、空隙部１３３をバインダー材等により充填しなくとも、一次粒子１３１の外表面を樹脂被膜１３２で被覆した上で、この樹脂被膜１３２を介して一次粒子１３１同士を結着させているため、一次粒子１３１同士の密着性を向上することができ、且つ、個々の粒子（１３１）と基材２０等との密着性を向上することができる。また、中空シリカの一次粒子１３１自体はシリカからなる外殻部１３１ａにより囲まれているため、中空シリカ層１３の外表面を樹脂等により被覆しなくとも、耐擦傷性や耐久性に優れた反射防止膜１０を得ることができる。
【００７１】
（ｉｖ）一次粒子１３１の体積率
ここで、中空シリカ層１３において中空シリカの一次粒子１３１が占める体積は、３０体積％以上９９体積％以下であることが好ましい。ここでいう中空シリカの一次粒子１３１が占める体積とは、中空シリカ層１３において、中空シリカの一次粒子１３１の外殻部１３１ａと、この中空部１３１ｂに囲まれる中空部１３１ｂとを含む中空シリカ球の全体積を意味する。中空シリカ層１３において中空シリカの一次粒子１３１が占める体積が３０体積％未満である場合、中空シリカ層１３の耐久性や耐擦傷性が低下するため好ましくない。また、中空シリカの一次粒子１３１の占める体積が３０体積％未満である場合、中空シリカ層１３において樹脂被膜１３２が占める体積率が増加する。その結果、中空シリカ層１３の屈折率を上記範囲内の値になるようにすることが困難になる場合がある。これらの観点から、中空シリカ層１３において中空シリカの一次粒子１３１が占める体積は６０体積％以上であるとより好ましい。一方、中空シリカ層１３において中空シリカの一次粒子１３１が占める体積が９９体積％を超える場合、中空シリカの一次粒子１３１同士を結着する樹脂被膜１３２が占める体積比が低く、中空シリカの一次粒子１３１同士を十分に結着することができず、その結果、中空シリカ層１３を形成することが困難になる。中空シリカの一次粒子１３１同士を十分に結着し、中空シリカ層１３内に存在する空隙部１３３の比率を増加させるという観点から、中空シリカ層１３において中空シリカの一次粒子１３１が占める体積は９０体積％以下であることがより好ましい。
【００７２】
（ｖ）屈折率
当該中空シリカ層１３の屈折率は、１．１５以上１．３２以下であることが好ましい。中空シリカ層１３の屈折率が１．１５未満の場合、中空シリカ層１３内の空隙率が高くなり過ぎ、中空シリカ層１３の耐久性等が低下するため、好ましくない。当該観点から、中空シリカ層１３の屈折率は１．１７以上であることがより好ましい。一方、中空シリカ層１３の屈折率が１．３０を超える場合は、設計中心波長における反射率が高くなるため好ましくない。従って、当該観点から、中空シリカ層１３の屈折率は上記範囲内において低い方が好ましく、１．３０以下であることがより好ましい。
【００７３】
（ｖｉ）膜厚
また、中空シリカ層１３の物理膜厚は、１００ｎｍ以上１８０ｎｍ以下の範囲内であることが好ましい。中空シリカ層１３の物理膜厚が１００ｎｍ未満である場合や１８０ｎｍを超える場合、上記位相変化を適切な値とすることが困難になり、反射防止膜１０の反射防止性能が低下する恐れがあるため、好ましくない。
【００７４】
（ｖｉｉ）成膜方法
次に、当該中空シリカ層１３の成膜方法について説明する。中空シリカ層１３は、湿式成膜法により成膜される。湿式成膜法としては上述した方法を適宜採用することができる。いずれの方法を用いた場合でも、上記中空シリカの一次粒子１３１の外表面を樹脂被膜１３２により被覆した複合粒子１３０を含む塗布液を調製する塗布液調製工程と、当該塗布液を基材上に塗布して塗布膜を形成する塗布膜形成工程と、当該塗布膜が形成された基材を当該高分子樹脂の熱変形温度以上の温度で所定の時間加熱する加熱工程とを備える。また、前記塗布膜形成工程の前に、中空シリカの一次粒子１３１の外表面を高分子樹脂で被覆する工程を備えてもよい。
【００７５】
このように、塗布膜形成工程の後、例えば、高温の真空オーブン等に当該塗布膜が形成された基材を入れて、加熱工程を行うことにより、樹脂被膜１３２を構成する樹脂材料が熱変形温度以上に加熱され、中空シリカの一次粒子１３１同士が互いに弱い結合力を保ちながらその位置を移動させる。これにより、塗布膜内において当該一次粒子１３１の再配列が起こり、一次粒子１３１と樹脂被膜１３２との相互作用により生じる所定の秩序をもって、自己組織化が促進される。その結果、互いに隣接する中空シリカの一次粒子１３１間の間隔が「粒径×１」〜「粒径×√２」倍の間で調整され、当該中空シリカの一次粒子１３１の配列が規則性を有するようになる。このため、中空シリカ層１３内において、中空シリカの一次粒子１３１は、結晶構造に例えると、最密六方充填構造或いは面心立方格子構造を構成する各元素の配置と同様な位置関係で配列される。
【００７６】
本件発明では、粒径分布が±１５％の範囲内の比較的粒度の揃った一次粒子１３１を用いて中空シリカ層１３を形成する。しかしながら、当該一次粒子１３１の粒径が完全に均一である訳ではないため、互いに隣接する粒子間の距離を完全に等間隔にすることは困難である。このため、現実には、上記複合粒子１３０が局所的に集合して、最密六方充填構造又は面心立方格子構造の様な状態で一次粒子１３１が所定の間隔で規則的に配列されたクラスターが形成される。このため、当該方法により得た中空シリカ層１３は、上述のように一次粒子１３１が規則的に配列された構造を取り、例えば、当該中空シリカ層１３の二次元面画像に対して、二次元フーリエ変換を行った場合、特定の周期を示すようになる。なお、上記所定の間隔は、各クラスター毎に異なる間隔でよいのは勿論である。
【００７７】
加熱温度は、中空シリカの一次粒子１３１の外表面を被覆する樹脂被膜１３２を構成する樹脂材料の熱変形温度以上の温度とする。当該加熱温度は、熱変形温度（Ｈｅａｔ  Ｄｅｆｌｅｃｔｉｏｎ  Ｔｅｍｐｅｒａｔｕｒｅ）以上、熱分解温度以下の範囲とすることがより好ましい。樹脂の熱分解温度を超える温度で加熱した場合、樹脂被膜１３２が分解してしまい、中空シリカの一次粒子１３１を十分に結合させることができなくなる恐れがある。また、樹脂被膜１３２が分解した場合、樹脂被膜１３２が変色する恐れがあり、その結果、反射防止膜１０に光の吸収が生じ、光学特性の劣化を招く恐れがある。加熱温度を熱変形温度以上とすることにより、中空シリカの一次粒子１３１の再配列を促進することができ、中空シリカの一次粒子１３１の配列パターンを上述したとおり規則的なものとすることができる。
【００７８】
このように、当該方法によれば、湿式成膜法により基材２０上に塗布膜を形成した後、加熱工程においいて当該塗布膜が形成された基材２０を中空シリカの一次粒子１３１の外表面を被覆する樹脂被膜１３２の熱変形温度以上の温度で所定の時間加熱することにより、簡易に中空シリカの一次粒子を所定の間隔を空けて規則的に配列させることができ、中空シリカの一次粒子１３１同士が凝集するのを抑制し、上記白曇りや色ムラのない高い反射防止性能を有する反射防止膜１０を製造することができる。
【００７９】
（４）機能層１４
次に、機能層１４について説明する。本件発明においては、図１に示すように、低屈折率層としての中空シリカ層１３の表面に、屈折率が１．３０以上２．３５以下であり、且つ、物理膜厚が０．１ｎｍ以上３０ｎｍ以下の機能層１４を設けてもよい。当該機能層１４は、当該反射防止膜１０の反射防止性能に光学的な影響を与えない透明な極薄い膜であって、反射防止膜１０の表面の硬度、耐擦傷性、耐熱性、耐候性、耐溶剤性、撥水性、撥油性、防曇性、親水性、耐防汚性、導電性等の向上等の機能を有する層を指す。
【００８０】
ここで、機能層１４の屈折率が１．３０以上２．３５以下であって、且つ、物理膜厚が０．１ｎｍ以上３０ｎｍ以下であれば、本件発明に係る反射防止膜１０による反射防止効果に対する光学的な影響を無視することができる。屈折率が上記範囲を超える場合、当該反射防止膜１０の反射防止特性に光学的に影響を及ぼす恐れがある。また、膜厚が１ｎｍ未満であると、機能層１４を設けても当該機能層１４に要求される機能を発揮することができず好ましくない。また、膜厚が３０ｎｍを超える場合、屈折率が上記範囲内であっても、当該反射防止膜１０の反射防止特性に光学的な影響を及ぼす恐れがあるため、好ましくない。
【００８１】
機能層１４を構成する材料としては、屈折率が１．３０以上２．３５以下の透明材料を用いることができる。屈折率が当該範囲内であって透明な材料であれば、反射防止膜１０の表面に付与すべき機能に応じて、適宜、適切な材料を選択すればよい。例えば、屈折率が当該範囲内の透明な無機材料として、ＳｉＯｘＮｙ／ＳｉＯ２／ＳｉＯｘ／Ａｌ２Ｏ３／ＺｒＯ２とＴｉＯ２との混合物／Ｌａ２Ｏ３とＴｉＯ２との混合物／ＳｎＯ２／ＺｒＯ２／Ｌａ２Ｏ３とＡｌ２Ｏ３との混合物／Ｐｒ２Ｏ５／ＩＴＯ（酸化インジウムスズ）／ＡＺＯ（酸化亜鉛アルミニウム）などを挙げることができる。また、ＤＬＣ（ダイアモンドライクカーボン）／ＨＭＤＳＯ（ヘキサメチルジシロキサン）／エポキシ系の樹脂／アクリル系の樹脂（特に、ＰＭＭＡ樹脂（ポリメタクリル酸メチル樹脂）／フッ素系の樹脂等を用いることができる。また、これらの材料を含む各種ハードコート剤を用いてもよい。機能層１４の形成に際しては、材料及び膜厚に応じて適宜、適切な成膜方法を採用することができる。
【００８２】
機能層１４を中空シリカ層１３の表面に設ける場合、中空シリカ層１３の物理膜厚と機能層１４の物理膜厚とを合計した全物理膜厚が１００ｎｍ以上１８０ｎｍ以下とすることが求められる。この範囲を超えると、当該反射防止膜１０の反射防止効果が低下する場合があり好ましくない。
【００８３】
以上説明した本実施の形態の反射防止膜１０では、上述した様に反射防止膜１０の白曇りや色ムラを抑制し、高い反射防止性能が得られる。また、本実施の形態では、基材２０上に、樹脂被膜１３２との密着性のよい有機金属化合物を主成分とし、中空シリカ層１３を形成する際に用いられる塗工液に対して濡れ性を有する中間層１２を備えるため、中空シリカ層１３を中間層１２の表面に湿式成膜法により良好に成膜することができ、且つ、中空シリカ層１３を中間層１２を介して基材２０に密着させることができる。また、中空シリカの一次粒子１３１は樹脂被膜１３２により中間層１２に対して良好に密着するため、中空シリカの一次粒子１３１の脱落等に伴う中空シリカ層１３の剥離等を防止することができ、外観の良好な反射防止膜１０を製造することができる。また、中空シリカ層１３の構成成分である中空シリカの一次粒子１３１自体は耐久性及び安定性に優れる材料であるため、当該反射防止膜１０の耐久性及び安定性を優れたものとすることができる。更に、本件発明に係る反射防止膜１０は、各層間或いは基材２０との界面において生じる界面反射光を利用して、広い波長範囲の光線に対して優れた反射防止特性を示す。
【００８４】
２．光学素子
本件発明に係る光学素子１００は、上記記載の反射防止膜１０を備えることを特徴とする。光学素子１００としては、撮影光学素子や投影光学素子を挙げることができ、具体的には、レンズ、プリズム（色分解プリズム、色合成プリズム等）、偏光ビームスプリッター（ＰＢＳ）、カットフィルタ（赤外線用、紫外線用等）などを挙げることができる。また、レンズとして、例えば、一眼レフカメラの交換レンズやデジタルカメラ（ＤＳＣ）に搭載されるレンズ、携帯電話機に搭載されるデジタルカメラ用のレンズ他、各種のレンズが挙げられる。なお、図１に示す光学素子１００は、本件発明の一例であり、層構成等を模式的に示したものに過ぎない。
【００８５】
このような光学素子１００によれば、上述した本実施の形態の反射防止膜１０を備えているため、当該光学素子に対する入射光の透過率を略１００％にすることができ、光学特性に優れた光学素子を得ることができる。
【００８６】
以上説明した本実施の形態は、本件発明に係る反射防止膜、光学素子１００及び反射防止膜の製造方法の一態様であり、本件発明の趣旨を逸脱しない範囲において、適宜変更可能であるのは勿論である。以下、実施例を挙げて本件発明をより具体的に説明するが、本件発明は下記の実施例に限定されるものではないは勿論である。なお、本件発明に係る反射防止膜は以下の実施例に示すように、上述した低屈折率層としての中空シリカ層１３のみを備える構成としてもよいのは最初に述べたとおりである。また、実施例においては、各層等に対する符号の表示を省略する。
【実施例１】
【００８７】
実施例１では、実施の形態で説明した複合粒子として、中空シリカの一次粒子の外表面をシリコーン被膜（樹脂被膜）で被覆したものを用いて中空シリカ層を形成した。具体的には次のとおりである。
【００８８】
まず、平均粒径Ｄ５０（平均外径）が６０ｎｍの中空シリカ微粒子（中空シリカの一次粒子；以下同じ）と、ビニルトリエトキシシラン（ｖｉｎｙｌｔｒｉｅｔｈｏｘｙｓｉｌａｎｅ：ＶＴＥＳ）とを、Ｎ，Ｎ−ジメチルホルムアミド溶液に分散させた。この混合溶液に酸を滴下後、強い攪拌と共に、溶液中でシリカ微粒子とＶＴＥＳとを反応させて、修飾シリカ粒子を発生させた。修飾シリカ粒子を発生させた混合溶液に、１分子にヒドリド基を２以上有する平均分子量１００のシリコーンオリゴマーを、ＶＴＥＳの５％当量添加し、さらに、白金を含む触媒化合物を添加した。短波長紫外線照射装置で１０分間当てて、表面が親水化された上記基材であるＳＣＨＯＴＴ  ＡＧ社製のＮ−ＢＫ７から成る直径２ｃｍ、厚さ１ｍｍの円板（レンズ）を、前述の調整した塗布液混合溶液で満されたディップ槽に浸漬した。浸漬された基材を５ｍｍ／ｓｅｃの速度でディップ槽から引き上げ、基材の表面に塗布膜を形成した。引き上げられた基材を２００度の温度環境下で１時間静置した。修飾シリカ粒子と、ヒドリロ基で置換されたシラン系化合物とを反応させることで、中空シリカ微粒子の外表面にシリコーン皮膜を備えた複合粒子が形成されると共に、このシリコーン被膜により互いに結着された中空シリカ層から成る反射防止膜が基材の表面に形成された。形成された反射防止膜には、中空シリカの中空部とは別に複合粒子間に空隙部が形成された（図２参照）。得られた中空シリカ層の屈折率は１．２７であり、その物理膜厚は１１０ｎｍであった。
【実施例２】
【００８９】
実施例２では、上記複合粒子として、中空シリカの一次粒子の外表面をポリスチレン樹脂被膜で被覆したものを用いて中空シリカ層を形成した。具体的にはつぎのとおりである。
【００９０】
まず、平均粒径Ｄ５０が６０ｎｍの実施例１と同じ中空シリカ微粒子と、トリクロロ（４−クロロメチルフェニル）シランとトリエトキシアミンを、テトラヒドロフラン（ＴＨＦ）溶液に分散させた。この混合溶液を、強い攪拌と共に、２４時間１１０℃で過熱還流することで、溶液中でシリカ微粒子表面のシラノール基とトリクロロ（４−クロロメチルフェニル）シランとを脱アルコール反応させて、修飾シリカ粒子を発生させた。修飾シリカ粒子を発生させた混合溶液にスチレンを添加し、原子移動ラジカル重合（Ａｔｏｍ  Ｔｒａｎｓｆｅｒ  Ｒａｄｉｃａｌ  Ｐｏｌｙｍｅｒｉｚａｔｉｏｎ，  ＡＴＲＰ）によりポリスチレンを重合させることで、中空シリカ微粒子表面をポリスチレン高分子鎖で修飾した。この混合溶液を攪拌して、塗布液を調製した。そして、実施例１と同じ基材を用いて、実施例１と同様にして、当該基材の表面に塗布膜を形成した。そして、この塗布膜が形成された基材を設定温度１５０度の真空オーブン中に１時間静置した。有機溶剤を揮発させ、修飾シリカ粒子の有機高分子鎖を溶融させることで、中空シリカ微粒子の外表面にポリスチレン樹脂皮膜を備えた複合粒子１３０が形成されると共に、このポリスチレン樹脂皮膜により互いに結着された中空シリカ層から成る反射防止膜を基材の表面に形成された。形成された反射防止膜には、中空シリカの中空部とは別に複合粒子間に空隙部が形成された。当該中空シリカ層の屈折率は１．２５であり、その物理膜厚は１０８ｎｍであった。
【実施例３】
【００９１】
実施例３では、上記複合粒子として、中空シリカの一次粒子の外表面をポリメタクリレート被膜で被覆したものを用いて中空シリカ層を形成した。具体的には次のとおりである。
【００９２】
まず、平均粒径Ｄ５０が６０ｎｍの実施例１と同じ中空シリカ微粒子と、３−アミノプロピルトリメトキシシランをトルエン溶液中に分散させた。この混合溶液を、強い攪拌と共に、２４時間１１０℃で過熱還流することで、溶液中で修飾シリカ粒子を発生させた。修飾シリカ粒子を発生させた混合溶液に２４時間とジメチルホルムアミド溶液中で強い攪拌と共に、２４時間１４０℃で過熱還流することで、ポリアクリル酸と重合させることで、表面をポリアクリル酸高分子鎖で修飾した中空シリカ微粒子を得た。そして、実施例１と同じ基材を用いて、実施例１と同様にして、当該基材の表面に塗布膜を形成した。そして、この塗布膜が形成された基材を設定温度１５０度の真空オーブン中に１時間静置した。有機溶剤を揮発させ、修飾シリカ粒子の有機高分子鎖を溶融させることで、中空シリカ微粒子の外表面にポリメタクリレート皮膜を備えた複合粒子が形成されると共に、このポリメタクリレート皮膜により互いに結着された中空シリカ層から成る反射防止膜が基材の表面に形成された。形成された反射防止膜には、中空シリカの中空部とは別に複合粒子間に空隙部が形成された。当該中空シリカ層の屈折率は１．２０であり、その物理膜厚は１１２ｎｍであった。
【実施例４】
【００９３】
実施例４では、実施例１（実施例３）と同じ基材を用い、当該基材上に、上述した無機下地層を形成し、この無地下地層上に実施例３と同様の中空シリカ層を積層した光学的多層構造を有する反射防止膜を製造した。
【００９４】
具体的には、次のようにして反射防止膜を作製した。まず、上記基材の表面に、無機下地層をＬｅｙｂｏｌｄ  Ｏｐｔｉｃｓ社製のＡＲＥＳ１５１０を用いて真空蒸着法によって成膜を行った。無機下地層は、上記基材の表面に極薄膜のＴｉＯ２＋ＺｎＯ（反射率ｎ＝２．１０）を７ｎｍと、薄膜のＳｉＯ２（ｎ＝１．４８）を１２０ｎｍとを順次積層した２層からなる構成とした。
【００９５】
次に、無機下地層を形成した基材上に、実施例３と同様にして中空シリカ層を形成し、無機下地層と中空シリカ層とが積層された光学的二層構造を有する反射防止膜を得た。当該中空シリカ層内には、実施例３と同様に複合粒子間に空隙部が形成されており、当該中空シリカ層の屈折率及び物理膜厚は、実施例３と同様にそれぞれ１．２０、１１２ｎｍであった。
【比較例】
【００９６】
［比較例１］
比較例１では、中空部を備えていない通常のシリカ微粒子（以下、便宜的に「充填シリカ微粒子」と称する場合がある。）と、シランカップリング剤とを用いて、充填シリカ層からなる反射防止膜を製造した。
【００９７】
まず、平均粒径Ｄ５０が３０ｎｍの充填シリカ微粒子と、トリメトキシシシラン（ＴＭＯＳ）とを、ＴＨＦ溶液に分散させた。この混合溶液に酸を滴下後、強い攪拌と共に、溶液中で充填シリカ微粒子とＴＭＯＳとを反応させて、修飾シリカ粒子を発生させた。修飾シリカ粒子を発生させた混合溶液に、テトラエチルシラン（ＴＥＯＳ）を、全体の５％当量添加し、さらに、白金を含む触媒化合物を添加した。この混合溶液を攪拌して、塗布液を調製した。そして、実施例１と同じ基材を用いて、実施例１と同様に塗布液が満されたディップ槽に浸漬した。浸漬された基材を２．５ｍｍ／ｓｅｃの速度でディップ槽から引き上げ、基材の表面に塗布膜を形成した。この塗布膜が形成された基材を設定温度２００度の真空オーブン中に１時間静置した。修飾シリカ粒子と、アルコキシル基で置換されたシラン系化合物とを脱アルコール反応させることで、充填シリカ微粒子同士が硬く結合した、充填シリカ層から成る反射防止膜が基材の表面に形成された。得られた反射防止膜をＳＥＭ観察したところ、形成された充填シリカ層内には充填シリカ微粒子間に複数の空隙部が観察された。この充填シリカ層の屈折率は１．３０であり、その物理膜厚は１００ｎｍであった。
【００９８】
［比較例２］
比較例２では、実施例１〜実施例４と同じ中空シリカ微粒子を用い、これをシランカップリング剤により結着した中空シリカ層を得た。
【００９９】
具体的には、次の様に中空シリカ層を形成した。まず、平均粒径Ｄ５０が６０ｎｍの中空シリカ微粒子と、ビニルトリエトキシシラン（ｖｉｎｙｌｔｒｉｅｔｈｏｘｙｓｉｌａｎｅ：ＶＴＥＳ）とを、Ｎ，Ｎ−ジメチルホルムアミド溶液に分散させた。この混合溶液に酸を滴下後、強い攪拌と共に、溶液中でシリカ微粒子とＶＴＥＳとを反応させて、修飾シリカ粒子を発生させた。修飾シリカ粒子を発生させた混合溶液に、テトラエチルシラン（ＴＥＯＳ）を、ＶＴＥＳの５％当量添加し、さらに、白金を含む触媒化合物を添加した。この混合溶液を攪拌して、塗布液を調製した。そして、実施例１と同じ基材を塗布液が満されたディップ槽に浸漬した。浸漬された基材を２．５ｍｍ／ｓｅｃの速度でディップ槽から引き上げ、基材の表面に塗布膜を形成した。この塗布膜が形成された基材を設定温度２００度の真空オーブン中に１時間静置した。修飾シリカ粒子と、アルコキシル基で置換されたシラン系化合物とを脱アルコール反応させることで、中空シリカ微粒子がシランカップリング剤により互いに結合された中空シリカ層から成る反射防止膜が基材の表面に形成された。当該中空シリカ層の屈折率は１．２７であり、その物理膜厚は１０８ｎｍであった。当該中空シリカ層内には、中空シリカ粒子の中空部とは別に空隙部が形成されたが、実施例１とは異なり中空シリカ粒子の外表面には有機樹脂被膜が形成されておらず、バインダーとして機能する有機樹脂材が存在していない。
【０１００】
［評価］
以上の実施例および比較例において形成した反射防止膜を、以下の方法により評価した。
【０１０１】
１．評価方法
上記実施例１〜実施例４及び比較例１、比較例２で得られた各反射防止膜について、反射防止特性、外観及び各シリカ層内におけるシリカ微粒子の配列構造について評価した。
【０１０２】
（１）反射防止特性の測定
上記各反射防止膜に対する波長域を４００〜７００ｎｍの範囲で、各反射防止膜の正反射の分光反射率を測定した。分光反射率の測定に際しては、株式会社日立ハイテクノロジーズ社製の分光光度計Ｕ４０００を用いた。また、基材の裏面からの反射を防ぐため、サウンドブラスターで裏面を荒らした上で水性の黒インキを塗布し、その後、測定を行った。
【０１０３】
（２）外観の評価
上記各反射防止膜の成膜性を、反射防止膜の外観により評価した。反射防止膜を成膜した後の上記各反射防止膜の外観をそれぞれ目視により評価した。
【０１０４】
（３）反射防止膜内におけるシリカ微粒子の配列構造
上記各反射防止膜中のシリカ層を構成するシリカ微粒子の配列構造を調べるため反射膜表面を走査型電子顕微鏡（ＳＥＭ：Ｓｃａｎｎｉｎｇ  Ｅｌｅｃｔｒｏｎ  Ｍｉｃｒｏｓｃｏｐｅ）を用いて観察した。ＳＥＭ観察は、日本電子製ＪＳＭ−６５００を用いた。さらに、得られたＳＥＭ観察像を画像解析することで、反射防止膜中のシリカ層を構成するシリカ微粒子の配列構造の周期性を調べた。
【０１０５】
２．評価結果
（１）反射防止特性
図３〜図６に、それぞれ実施例１〜実施例４で作製した反射防止膜の分光反射率の測定結果を示す。また、図７及び図８に、比較例１及び比較例２で作製した反射防止膜の分光反射率のの測定結果を示す。さらに、これらの４００ｎｍ〜７００ｎｍにおける最低反射率を表１に示す。実施例１〜実施例３、比較例１及び比較例２で作製した反射防止膜は、いずれも入射光の波長域が４００ｎｍ〜７００ｎｍである場合において、正反射の平均反射率は０．６％以下を達成していた。
【０１０６】
【表１】
2014041169.tif 000006
【０１０７】
（２）外観
表１に、各実施例及び各比較例で作製した反射防止膜の外観を評価した結果を示す。表１において、「○」は反射防止膜の外観が良好であることを示し、「△」は外観が良好でないことを示している。表１に示すように、いずれの比較例１、２の反射防止膜も外観が良好でないことが確認された。これに対して、実施例１〜実施例４の反射防止膜は、何れも外観が良好であることが確認された。このことから、樹脂皮膜（高分子樹脂）でシリカ微粒子の外表面が被覆されたもの（複合粒子）を、この樹脂被膜を構成する高分子の熱変形温度以上の温度で所定の時間加熱することにより、塗布膜内においてシリカ微粒子を再配列させることができ、その結果、湿式成膜法で成膜される中空シリカ層の成膜性が向上し、外観上、白曇り及び色ムラのない均一な反射防止膜が得られることが確認された。
【０１０８】
一方、外表面に樹脂被膜を備えないシリカ微粒子を用いて、シリカ層を成膜した場合、その成膜性に劣り、層内におけるシリカ微粒子の配列がランダムであり、外観に色ムラ等が生じることが確認された。図９は、比較例１の反射防止膜が成膜された基材に強い光を当てて横から観察した写真である。図９に示すように、反射防止膜には白濁が観測され、色ムラが生じていることが分かる。このように、シリカ微粒子の外表面を樹脂被膜で被覆せずに、湿式成膜法によりシリカ層を成膜した場合、当該シリカ層を秀麗に成膜することができず、その結果、反射防止膜の外観が劣化したことを示唆している。
【０１０９】
（３）シリカ微粒子の配列構造
実施例１で得た反射防止膜の表面のＳＥＭ観察像を図１０に示す。反射防止膜（中空シリカ層）の表面には、中空シリカ微粒子は局所的に集合したクラスター構造を有している。この中空シリカ微粒子の配列の周期性の有無をＳＥＭ画像を二次元フーリエ変換を行い、解析した。具体的には、ＳＥＭ画像（図１０（ａ））の画像データを汎用の画像処理ソフトにより通知データへ変換した後に、数値計算ソフトによって２次元フーリエ変換し、中空シリカの一次粒子の配列パターンの周期性の有無を判断した。図１０（ｂ）に２次元フーリエ変換後のパワーズペクトルをドット強度で表した図を示す。図１０（ｂ）に示すように、本実施例１の反射防止膜の表面を表すＳＥＭ画像の２次元フーリエ変換像は非常にブロードな２重のリング、すなわちハローパターンを示した。２次元フーリエ変換像がハローパターンを示すという事は、中空シリカ層を構成する中空シリカ微粒子が均一な粒子径を有し、互いに隣接する中空シリカ微粒子間の間隔が一定であることを示唆しており、これらが複数集合して固有周期（ｄ）で配列された複数の一次粒子１３１から成るクラスター構造を形成することが確認された。すなわち、本件発明に係る反射防止膜は、中空シリカ微粒子が互いに隣接するシリカ微粒子と所定の間隔を空けて規則的に配列されていることが確認された。
【０１１０】
更に、当該実施例１で得た反射防止膜及び基材の断面のＳＥＭ写真を図１１に示す。図１１に示すように、実施例１の反射防止膜では中空シリカ層内において、中空シリカ微粒子が整然と配列された２層構造を形成していることが確認される。一層目には配列された中空シリカ微粒子の隣接する粒子間に二層目の中空シリカ微粒子の径の中心位置が配置するように、配列されている。当該中空シリカ微粒子が最密六方充填構造と同様の配列で中空シリカ層内に配列されたと想定したときの当該中空シリカ層の理論膜厚及び理論屈折率、当該中空シリカ微粒子が面心立方格子構造と同様の配列で配列されたと想定したときの当該中空シリカ層の理論膜厚及び理論屈折率と、当該中空シリカ層の実際の膜厚及び屈折率とに基づいて計算を行った結果、実施例１で形成した中空シリカ層内において、中空シリカ微粒子の配列構造は最密六方充填構造と面心立方格子構造とが混在していることが確認された。
【０１１１】
次に、図１１及び図１２に比較例１および比較例２で得た反射防止膜のＳＥＭ画像（ａ）と、二次元フーリエ変換像（ｂ）を示す。二次元フーリエ変換は上記と同様にして行った。図１１及び図１２に示すように、比較例１及び比較例２で得た反射防止膜では、二次元フーリエ変換像はハローパターンを示さず、シリカ層を形成するシリカ微粒子の配列も、互いに隣接するシリカ微粒子間の距離もランダムであることが確認された。
【０１１２】
以上の事から、本発明による反射防止膜は、外表面に樹脂被膜を備えない中空シリカ微粒子、或いは、シリカエアロゾルを用いて形成されたシリカ層を備える反射防止膜と比較した場合、中空シリカ微粒子の凝集が抑制されており、且つ、中空シリカ微粒子を層内に規則的に配列することにより、中空シリカ微粒子の層内の分布及び当該中空シリカ層の膜厚を均一にすることができ、白曇りや色ムラを抑制して高い反射防止性能を実現することができることが明らかとなった。
【産業上の利用可能性】
【０１１３】
本件発明に係る反射防止膜では、中空シリカを用いて湿式成膜法により白曇りや色ムラが抑制された反射防止性能の高い反射防止膜を得ることができるため、各種光学素子の反射防止膜として好適に用いることができる。
【符号の説明】
【０１１４】
１０・・・ 反射防止膜
１１・・・無機下地層（機能層／光学干渉層）
１２・・・中間層（機能層／光学干渉層／密着層）
１３・・・中空シリカ層（低屈折率層）
１４・・・機能層
２０・・・基材
１００・・・光学素子
１３１・・・一次粒子
１３１ａ・・・外殻部
１３１ｂ・・・中空部
１３２・・・樹脂被膜
１３３・・・空隙部
【図１】
2014041169.tif 000008
【図２】
2014041169.tif 000009
【図３】
2014041169.tif 000010
【図４】
2014041169.tif 000011
【図５】
2014041169.tif 000012
【図６】
2014041169.tif 000013
【図７】
2014041169.tif 000014
【図８】
2014041169.tif 000015
【図９】
2014041169.tif 000016
【図１０】
2014041169.tif 000017
【図１１】
2014041169.tif 000018
【図１２】
2014041169.tif 000019
【図１３】
2014041169.tif 000020